СПОСОБ ПОЛУЧЕНИЯ СФЕРИЧЕСКОГО ПОРОХА ДЛЯ ДРОБОВЫХ ПАТРОНОВ К ГЛАДКОСТВОЛЬНОМУ СПОРТИВНО-ОХОТНИЧЬЕМУ ОРУЖИЮ 12, 16 И 20 КАЛИБРОВ

Способ получения сферического пороха для дробовых патронов к гладкоствольному спортивно-охотничьему оружию 12, 16 и 20 калибров, включающий загрузку в реактор в водную среду нитроцеллюлозы, графита или технического углерода, приготовление порохового лака в водной среде, диспергирование на сферические частицы, обезвоживание пороховых частиц сернокислым натрием и удаление этилацетата, отличающийся тем, что первоначально в 10 мас.ч. воды готовят суспензию катализаторов горения, состоящих, по отношению к массе НЦ из 1,2…1,8 мас.% свинец (II) - медь (II) фталат оксида, 0,3…0,5 мас.% технического углерода (сажа) и 0,1…0,3 мас.% графита, после чего в реактор заливают 4…6 мас. ч. воды и при выключенной мешалке загружают 1 мас. ч. нитроцеллюлозы с содержанием оксида азота 212…214 мл NO/г или нитроцеллюлозы с 10…30 мас.% возвратных отходов от предшествующих операций и заливают суспензию катализаторов горения в течение 5…10 мин при температуре в реакторе 50°С, затем при температуре 50…60°С заливают этилацетат, загружают к массе пороха 0,1…0,3 мас.% дифениламина, готовят пороховой лак в течение 20…60 мин при температуре 50…68°С, вводят 0,7…1,2 мас.% мездрового клея по отношению к воде и ведут диспергирование порохового лака на сферические частицы в течение 20…40 мин, при температуре 68°С вводят от 0 до 0,1 мас.% сернокислого натрия и ведут процесс отгонки растворителя при следующих температурных режимах в рубашке реактора: подъем температуры теплоносителя в течение 25…30 мин до 68…78°С, выдержка в течение 30…40 мин при температуре 76…78°С, подъем температуры теплоносителя в течение 15…20 мин до 78…84°С, выдержка в течение 30…40 мин при температуре 82…84°С, подъем температуры теплоносителя в течение 30…35 мин до температуры 84…98°С, выдержка в течение 30…40 мин при температуре 96…98°С.